СИСТЕМА И СПОСОБ ПОЛУЧЕНИЯ ПРИМЕНЯЕМОГО ПО МЕСТУ ПЕНОМАТЕРИАЛА

1. Система для получения местного пеноматериала, которая состоит из следующих компонентов:
от 50 до 98% масс. одного или нескольких неорганических наполнителей А),
от 1 до 48% масс. одного или нескольких водорастворимых катионных полимеров В),
от 0,5 до 48% масс. одного или нескольких поверхностно-активных веществ С),
от 0,01 до 5% масс. одного или нескольких реакционноспособных по отношению к полимерам В) сшивающих агентов D),
от 0 до 20% масс. одной или нескольких добавок Е),
причем количества компонентов A)-E) в массовых процентах указаны в пересчете на безводные компоненты, и причем суммарное количество компонентов A)-E) составляет 100% масс.
2. Система по п. 1, отличающаяся тем, что в качестве катионного полимера она содержит поливиниламин или сополимер виниламина с винилформамидом.
3. Система по п. 1, отличающаяся тем, что в качестве поверхностно-активного вещества С) она содержит смесь анионного и неионного поверхностно-активных веществ.
4. Система по п. 1, отличающаяся тем, что в качестве сшивающего агента D) она содержит диальдегид.
5. Система по одному из пп. 1-4, отличающаяся тем, что в качестве неорганических наполнителей А) используют сульфат кальция, алюмосиликаты или смеси этих веществ.
6. Способ получения местного пеноматериала с использованием компонентов системы по одному из пп. 1-5 и вспениванием посредством газа или газовой смеси.
7. Способ по п. 6, отличающийся тем, что из компонентов A)-D) формируют водную суспензию с содержанием твердого вещества от 30 до 50% масс., которую вспенивают путем подачи сжатого воздуха под давлением от 100 до 2000 кПа.
8. Способ по п. 6, который включает следующие стадии:
(a) подачу газа или газовой смеси в водный раствор или суспензию, содержащие по меньшей мере компонент С),
(b) при необходимости совместное или раздельное введение других компонентов A)-E) посредством одного или нескольких смесительных элементов,
(c) вспенивание водной суспензии, содержащей по меньшей мере компоненты A)-C),
(d) при необходимости добавление компонента D),
(e) сушку до водосодержания менее 0,5% масс.
9. Способ по п. 8, отличающийся тем, что на стадии (а) подают сжатый воздух под давлением от 100 до 2000 кПа.
10. Способ по п. 8 или 9, отличающийся тем, что содержание твердого вещества в водной суспензии на стадии (с) составляет от 30 до 50% масс.
11. Местный пеноматериал, который на воздухе при 20°C становится пригоден для резки по истечении промежутка времени после вспенивания, составляющего от 5 до 50 секунд, и который может быть изготовлен способом по одному из п.п. 6-10.
3
12. Местный пеноматериал по п. 11, отличающийся тем, что он обладает плотностью от 10 до 300 кг/м.
13. Местный пеноматериал по п. 11 или 12, отличающийся тем, что он обладает теплотворной способностью менее 3,0 МДж/кг.
14. Применение местного пеноматериала по одному из пп. 11-13 для теплоизоляции.
15. Применение местного пеноматериала по одному из пп. 11-13 для заполнения полостей и полых изделий.
16. Применение местного пеноматериала по одному из пп. 11-13 в качестве противопожарного затвора или части противопожарного затвора.